(57)【要約】  本発明の平面コイル素子は、第一の面および第一の面とは反対側の第二の面を有する絶縁性ベースフィルムと、この絶縁性ベースフィルムの第一の面の面側に積層される第一導電パターンと、この第一導電パターンを第一の面側から被覆する第一絶縁層とを備える平面コイル素子であって、上記第一導電パターンが、芯体と、この芯体の外面にメッキにより積層される拡幅層とを有し、上記第一導電パターンの平均厚みの第一導電パターンの平均回路ピッチに対する比が１／２以上５以下である。
2016147993.tif 000002
【特許請求の範囲】
【請求項１】
第一の面および前記第一の面とは反対側の第二の面を有する絶縁性ベースフィルムと、前記絶縁性ベースフィルムの前記第一の面側に積層される第一導電パターンと、前記第一導電パターンを前記第一の面側から被覆する第一絶縁層とを備える平面コイル素子であって、
前記第一導電パターンが、芯体と、前記芯体の外面に積層される拡幅層とを有し、
前記第一導電パターンの平均厚みの前記第一導電パターンの平均回路ピッチに対する比が１／２以上５以下である平面コイル素子。
【請求項２】
前記第一導電パターンの平均回路ピッチが２０μｍ以上１００μｍ以下である請求項１に記載の平面コイル素子。
【請求項３】
前記第一導電パターンにおける底部の平均回路間隔に対する前記平均厚みの１／２の高さ位置の平均回路間隔の比が２以下である請求項１又は請求項２に記載の平面コイル素子。
【請求項４】
前記第一導電パターンにおける底部の平均回路間隔に対する前記平均厚みの２／３の高さ位置の平均回路間隔の比が２以下である請求項３に記載の平面コイル素子。
【請求項５】
前記第一導電パターンの先端部の断面形状が半円状である請求項１から請求項４のいずれか１項に記載の平面コイル素子。
【請求項６】
前記芯体及び前記拡幅層の主成分が、銅又は銅合金である請求項１から請求項５のいずれか１項に記載の平面コイル素子。
【請求項７】
前記絶縁性ベースフィルムの主成分がポリイミドであり、前記第一絶縁層の主成分がエポキシ樹脂である請求項１から請求項６のいずれか１項に記載の平面コイル素子。
【請求項８】
前記絶縁性ベースフィルムの第二の面側に積層される第二導電パターンと、前記第二導電パターンを前記第二の面側から被覆する第二絶縁層とをさらに備え、
前記第二導電パターンが、芯体と、前記芯体の外面に積層される拡幅層とを有する請求項１から請求項７のいずれか１項に記載の平面コイル素子。
【請求項９】
前記第一導電パターン及び前記第二導電パターンを導通するスルーホールをさらに備える請求項８に記載の平面コイル素子。
【請求項１０】
前記第一導電パターン及び前記第二導電パターンが同パターンであり、
前記第一導電パターン及び前記第二導電パターンの中心線の幅方向ズレが前記第一導電パターンの平均回路ピッチの４０％以下である請求項８又は請求項９に記載の平面コイル素子。
【請求項１１】
第一の面および前記第一の面とは反対側の第二の面を有する絶縁性ベースフィルムと、前記絶縁性ベースフィルムの前記第一の面側に積層される第一導電パターンと、前記第一導電パターンを前記第一の面側から被覆する第一絶縁層とを備える平面コイル素子の製造方法であって、
サブトラクティブ法又はセミアディティブ法により前記第一導電パターンの芯体を形成する工程と、
前記芯体の外面にメッキにより前記第一導電パターンの拡幅層を積層する工程と、
前記第一導電パターンの前記第一の面側に絶縁樹脂を被覆する工程と
を備え、
前記第一導電パターンの平均厚みの前記第一導電パターンの平均回路ピッチに対する比が１／２以上５以下である平面コイル素子の製造方法。
【発明の詳細な説明】
【技術分野】
【０００１】
本発明は、平面コイル素子及び平面コイル素子の製造方法に関する。
【背景技術】
【０００２】
近年、電子機器の小型軽量化に伴い、電子機器を構成する平面コイル素子等の電子部品についても小型化の要求が高くなっている。また、このような小型化が可能な平面コイルとして、例えば特開２０１２−８９７００号公報（特許文献１）に所載の平面コイルが発案されている。【０００３】
特許文献１所載の平面コイルは、基板上に一次銅めっき層を形成し、さらにこの基板を除去した上、この一次銅めっき層の基板と当接していた側の面に二次銅めっき層を形成することで製造される。そのため、この平面コイルは、基板上に形成される一次銅めっき層のみからなる平面コイルよりもめっき層のアスペクト比を高めて一定程度小型化を図ることができる。
【先行技術文献】
【特許文献】
【０００４】
【特許文献１】特開２０１２−８９７００号公報
【発明の概要】
【発明が解決しようとする課題】
【０００５】
しかしながら、特許文献１所載の平面コイルは、めっき層の厚みを大きくすることはできるものの、めっき層の幅まで広げることはできず、十分に小型化することができない。【０００６】
また、特許文献１所載の平面コイルは、少なくとも（１）一次銅めっき層を基板上に形成する工程、（２）一次銅めっき層をインナーコート樹脂層によって被覆する工程、（３）基板をエッチング除去する工程、（４）一次銅めっき層の基板と当接していた側の面に二次銅めっき層を形成する工程、及び（５）二次銅めっき層をオーバーコート層によって被覆する工程を有する。そのため、特許文献１所載の平面コイルは、製造工程が長くなることでコストが嵩み、また歩留りも悪化する。【０００７】
本発明は、上述のような事情に基づいてなされたものであり、より小型化された平面コイル素子を提供することを目的とする。また、本発明は、より小型化された平面コイル素子を、製造工程の増加を抑えつつ容易かつ確実に製造可能な平面コイル素子の製造方法を提供することを目的とする。
【課題を解決するための手段】
【０００８】
上記課題を解決するためになされた本発明の一態様に係る平面コイル素子は、第一の面および前記第一の面とは反対側の第二の面を有する絶縁性ベースフィルムと、この絶縁性ベースフィルムの第一の面側に積層される第一導電パターンと、この第一導電パターンを第一の面側から被覆する第一絶縁層とを備える平面コイル素子であって、上記第一導電パターンが、芯体と、この芯体の外面に積層される拡幅層とを有し、上記第一導電パターンの平均厚みの第一導電パターンの平均回路ピッチに対する比が１／２以上５以下である。【０００９】
上記課題を解決するためになされた本発明の他の一態様に係る平面コイル素子の製造方法は、第一の面および前記第一の面とは反対側の第二の面を有する絶縁性ベースフィルムと、この絶縁性ベースフィルムの第一の面側に積層される第一導電パターンと、この第一導電パターンを第一の面側から被覆する第一絶縁層とを備える平面コイル素子の製造方法であって、サブトラクティブ法又はセミアディティブ法により上記第一導電パターンの芯体を形成する工程と、この芯体の外面にメッキにより上記第一導電パターンの拡幅層を積層する工程と、上記第一導電パターンの第一の面側に絶縁樹脂を被覆する工程とを備え、上記第一導電パターンの平均厚みの第一導電パターンの平均回路ピッチに対する比が１／２以上５以下である。
【発明の効果】
【００１０】
本発明の平面コイル素子は、小型化を促進することができる。また、本発明の平面コイル素子の製造方法は、より小型化された平面コイル素子を、製造工程の増加を抑えつつ容易かつ確実に製造することができる。
【図面の簡単な説明】
【００１１】
【図１】本発明の第一実施形態に係る平面コイル素子を示す模式的平面図である。
【図２】図１の平面コイル素子のＡ−Ａ線断面図である。
【図３】図２の平面コイル素子の部分拡大図である。
【図４Ａ】図１の平面コイル素子の製造方法における芯体形成工程を説明する模式的部分断面図である。
【図４Ｂ】図１の平面コイル素子の芯体形成工程における図４Ａの次の工程を説明する模式的部分断面図である。
【図４Ｃ】図１の平面コイル素子の芯体形成工程における図４Ｂの次の工程を説明する模式的部分断面図である。
【図４Ｄ】図１の平面コイル素子の芯体形成工程における図４Ｃの次の工程を説明する模式的部分断面図である。
【図４Ｅ】図１の平面コイル素子の製造方法の拡幅層積層工程を説明する模式的部分断面図である。
【図４Ｆ】図１の平面コイル素子の製造方法の絶縁樹脂被覆工程を説明する模式的部分断面図である。
【発明を実施するための形態】
【００１２】
［本発明の実施形態の説明］
最初に本発明の実施態様を列記して説明する。
【００１３】
本発明の一態様に係る平面コイル素子は、第一の面および前記第一の面とは反対側の第二の面を有する絶縁性ベースフィルムと、この絶縁性ベースフィルムの第一の面側に積層される第一導電パターンと、この第一導電パターンを第一の面側から被覆する第一絶縁層とを備える平面コイル素子であって、上記第一導電パターンが、芯体と、この芯体の外面に積層される拡幅層とを有し、上記第一導電パターンの平均厚みの第一導電パターンの平均回路ピッチに対する比が１／２以上５以下である。
【００１４】
当該平面コイル素子は、第一導電パターンがサブトラクティブ法又はセミアディティブ法により形成される芯体を備えると共に、この芯体の外面にメッキによって積層される拡幅層を備える。そのため、当該平面コイル素子は、第一導電パターンにおける回路間隔を狭くして第一導電パターンの密度を高めることができる。また、当該平面コイルは、第一導電パターンの平均厚みの第一導電パターンの平均回路ピッチに対する比が上記範囲とされるので、高密度の配設パターンを維持しつつ第一導電パターンの厚みを大きくして第一導電パターンのアスペクト比（第一導電パターンにおける底部の幅に対する厚みの比）を高めることができる。従って、当該平面コイル素子は、小型化を促進することができる。
【００１５】
上記第一導電パターンの平均回路ピッチとしては、２０μｍ以上１００μｍ以下が好ましい。このように、第一導電パターンの平均回路ピッチが上記範囲であることによって、第一導電パターンにおける回路間隔を狭めつつ、第一導電パターンの密度を容易かつ確実に高めることができる。
【００１６】
上記第一導電パターンにおける底部の平均回路間隔に対する平均厚みの１／２の高さ位置の平均回路間隔の比としては、２以下が好ましい。このように、第一導電パターンにおける底部の平均回路間隔に対する平均厚みの１／２の高さ位置の平均回路間隔の比が上記範囲であることによって、第一導電パターンの断面積を大きくすることができる。
【００１７】
上記第一導電パターンにおける底部の平均回路間隔に対する平均厚みの２／３の高さ位置の平均回路間隔の比としては、２以下が好ましい。このように、第一導電パターンにおける底部の平均回路間隔に対する平均厚みの２／３の高さ位置の平均回路間隔の比が上記範囲であることによって、第一導電パターンの断面積をさらに大きくすることができる。
【００１８】
上記第一導電パターンの先端部の断面形状が半円状であるとよい。一般にコイルは磁性体との距離が短くなれば特性が向上するため、導電パターンの表面側を被覆する絶縁層の厚みは薄い方が好ましい。一方、特許文献１所載の従来の平面コイルは、回路間をボイドなく埋めるため、導電パターンを被覆するインナーコート樹脂層及びオーバーコート樹脂層に流動性のよい樹脂を用いる必要がある。そのため、この平面コイルは、絶縁性を向上するためにインナーコート層及びオーバーコート層の表面にさらに一対の外面絶縁層を積層している。その結果、この平面コイルは、導電パターンの表面側に積層される樹脂層の厚みが大きくなり、特性の悪化を招来すると共に、小型化を十分に促進できていない。これに対し、当該平面コイル素子は、第一導電パターンの先端部の断面形状が半円状であることによって、第一導電パターンの先端側から樹脂を塗布した際にこの樹脂が第一導電パターンにおける回路間に確実に行き渡りやすい。そのため、上記第一絶縁層によって第一導電パターンを容易かつ確実に被覆し、絶縁性を高めることができる。
【００１９】
上記芯体及び拡幅層の主成分が、銅又は銅合金であるとよい。このように、芯体及び拡幅層の主成分が銅又は銅合金であることによって、第一導電パターンの製造コストを抑えつつ、第一導電パターンの導電性を向上することができる。
【００２０】
上記絶縁性ベースフィルムの主成分がポリイミドであり、上記第一絶縁層の主成分がエポキシ樹脂であるとよい。このように、絶縁性ベースフィルムの主成分がポリイミドであり、かつ第一絶縁層の主成分がエポキシ樹脂であることによって、絶縁性ベースフィルム及び第一絶縁層の厚みを薄くして小型化を促進することができる。
【００２１】
上記絶縁性ベースフィルムの第二の面側に積層される第二導電パターンと、この第二導電パターンを第二の面側から被覆する第二絶縁層とをさらに備え、上記第二導電パターンが、芯体と、この芯体の外面に積層される拡幅層とを有するとよい。このように、絶縁性ベースフィルムの第二の面側に第二導電パターン及び第二絶縁層を備え、この第二導電パターンが芯体及び拡幅層を有することによって、パターンの面積や厚みの増加を抑制しつつ、コイルの巻き数を増加させ、かつインダクタンスを調整することができる。これにより、コイルの結合係数を高めつつ小型化を促進することができる。
【００２２】
上記第一導電パターン及び第二導電パターンを導通するスルーホールをさらに備えるとよい。このように、第一導電パターン及び第二導電パターンを導通するスルーホールを備えることによって、第一導電パターン及び第二導電パターンを容易かつ確実に電気的に接続して、高密度化を促進することができる。
【００２３】
上記第一導電パターン及び第二導電パターンが同パターンであるとよく、上記第一導電パターン及び第二導電パターンの中心線の幅方向ズレとしては、第一導電パターンの平均回路ピッチの４０％以下が好ましい。このように、第一導電パターン及び第二導電パターンが同パターンであり、かつ第一導電パターン及び第二導電パターンの中心線の幅方向ズレが上記範囲であることによって、コイルの結合係数を高めることができる。また、かかる構成によると、スルーホールを容易に形成することができる。
【００２４】
本発明の一態様に係る平面コイル素子の製造方法は、第一の面および前記第一の面とは反対側の第二の面を有する絶縁性ベースフィルムと、この絶縁性ベースフィルムの第一の面側に積層される第一導電パターンと、この第一導電パターンを第一の面側から被覆する第一絶縁層とを備える平面コイル素子の製造方法であって、サブトラクティブ法又はセミアディティブ法により上記第一導電パターンの芯体を形成する工程と、この芯体の外面にメッキにより上記第一導電パターンの拡幅層を積層する工程と、上記第一導電パターンの第一の面側に絶縁樹脂を被覆する工程とを備え、上記第一導電パターンの平均厚みの第一導電パターンの平均回路ピッチに対する比が１／２以上５以下である。
【００２５】
当該平面コイル素子の製造方法は、サブトラクティブ法又はセミアディティブ法により上記第一導電パターンの芯体を形成する工程及びこの芯体の外面にメッキにより上記第一導電パターンの拡幅層を積層する工程を備えるので、第一導電パターンにおける回路間隔を狭くして第一導電パターンの密度を高めることができる。また、当該平面コイル素子の製造方法は、第一導電パターンの平均厚みの第一導電パターンの平均回路ピッチに対する比を上記範囲とすることで、高密度の配設パターンを維持しつつ第一導電パターンの厚みを大きくして、第一導電パターンのアスペクト比を高めることができる。従って、当該平面コイル素子の製造方法は、小型化が促進された平面コイル素子を、製造工程の増加を抑えつつ容易かつ確実に製造することができる。
【００２６】
なお、本発明において、「平均回路ピッチ」とは、隣接する回路の中心間の最短距離の平均をいう。「半円状」とは、一定の曲率半径を有する円弧状の他、中央部から両端にかけて一方向に湾曲した形状を広く含み、例えば中央部に直線部分を有し、この直線部分の両端から曲線が連続した形状も含む。また、「主成分」とは、最も含有量が多い成分をいい、例えば含有量が５０質量％以上の成分をいう。「導電パターンの中心線」とは、導電パターンの幅方向の両端からの等距離線を意味する。
【００２７】
［本発明の実施形態の詳細］
以下、図面を参照しつつ、本発明の実施形態に係る平面コイル素子及び平面コイル素子の製造方法を説明する。
【００２８】
［第一実施形態］
＜平面コイル素子＞
図１及び図２の平面コイル素子１は、絶縁性ベースフィルム２と、第一導電パターン３と、第二導電パターン４と、第一絶縁層５と、第二絶縁層６と、スルーホール７とを主として備える。平面コイル素子１は、可撓性を有するフレキシブル平面コイル素子である。
【００２９】
（絶縁性ベースフィルム）
絶縁性ベースフィルム２は、絶縁性及び可撓性を有する。絶縁性ベースフィルム２の主成分としては、例えばポリイミド、ポリエチレンテレフタレート、フッ素樹脂、液晶ポリマー等の合成樹脂が挙げられる。中でも、絶縁性、柔軟性、耐熱性等に優れるポリイミドが好ましい。
【００３０】
絶縁性ベースフィルム２の平均厚みの下限としては、３μｍが好ましく、５μｍがより好ましく、１０μｍがさらに好ましい。一方、絶縁性ベースフィルム２の平均厚みの上限としては、１５０μｍが好ましく、１００μｍがより好ましく、８０μｍがさらに好ましい。絶縁性ベースフィルム２の平均厚みが上記下限未満であると、絶縁性及び機械的強度が不十分となるおそれがある。逆に、絶縁性ベースフィルム２の平均厚みが上記上限を超えると、当該平面コイル素子１の小型化の要請に反するおそれがある。なお、「平均厚み」とは、対象物の厚み方向に切断した断面における測定長さ内の表面側の界面の平均線と、裏面側の界面の平均線との間の距離を指す。ここで、「平均線」とは、界面に沿って引かれる仮想線であって、界面とこの仮想線とによって区画される山の総面積（仮想線よりも上側の総面積）と谷の総面積（仮想線よりも下側の総面積）とが等しくなるような線を指す。
【００３１】
（第一導電パターン）
第一導電パターン３は、絶縁性ベースフィルム２の第一の面側に積層される。第一導電パターン３は、連続した一本の線状であり、絶縁性ベースフィルム２の第一の面側に積層される渦巻部及びこの渦巻部の最外側端部に接続される外側引出部を有する。第一導電パターン３は、芯体８と拡幅層９とを有する。
【００３２】
（芯体）
芯体８は、断面形状が四角形状に形成される。芯体８は、サブトラクティブ法又はセミアディティブ法によって形成される。サブトラクティブ法では、絶縁性ベースフィルム２に積層された金属箔をエッチングすることによって所望の形状の芯体８が形成される。また、セミアディティブ法では、まず絶縁性ベースフィルム２の第一の面側に薄い導電層（シード層）を形成し、このシード層の表面にフォトレジスト法によってレジストパターンを形成する。次いで、露出したシード層の表面に上記レジストパターンをマスクとしてメッキを行うことで所望の形状の芯体８が形成される。
【００３３】
芯体８の形成材料としては、例えば銅、アルミニウム、銀、金、ニッケル、これらの合金、ステンレス鋼等が挙げられる。中でも、芯体８の主成分としては、導電性を良好なものとし、かつコストを低減する点から銅又は銅合金が好ましい。
【００３４】
芯体８の平均幅の下限としては、２μｍが好ましく、５μｍがより好ましい。一方、芯体８の平均幅の上限としては、３０μｍが好ましく、２０μｍがより好ましい。芯体８の平均幅が上記下限未満であると、第一導電パターン３の幅が十分に大きくならず、導電パターン３の密度が十分に高まらないおそれがある。逆に、芯体８の平均幅が上記上限を超えると、当該平面コイル素子１の小型化の要請に反するおそれがある。なお、「芯体８の平均幅」とは、芯体８の底部（絶縁性ベースフィルム２側の面）における幅（芯体８の中心線と垂直方向の長さ）の平均を意味する。
【００３５】
芯体８の断面形状は、好ましくは絶縁性ベースフィルム２の表面と略平行な２辺のうち、絶縁性ベースフィルム２側の底辺が他方の上辺よりも長い台形状に形成される。芯体８の底部の幅に対する先端部（底部と対向する面）の幅の比の下限としては、１／２が好ましく、３／５がより好ましい。一方、芯体８の底部の幅に対する先端部の幅の比の上限としては、１が好ましい。芯体８の上記幅の比が上記下限未満であると、第一導電パターン３が先細り形状になるおそれがあり、その結果第一導電パターン３の断面積が十分に大きくならないおそれがある。逆に、芯体８の上記幅の比が上記上限を超えると、拡幅層９が的確に形成されないおそれがある。
【００３６】
芯体８の平均厚みの下限としては、５μｍが好ましく、１０μｍがより好ましく、２０μｍがさらに好ましい。一方、芯体８の平均厚みの上限としては、９０μｍが好ましく、７０μｍがより好ましく、５０μｍがさらに好ましい。芯体８の平均厚みが上記下限未満であると、第一導電パターン３の厚みが十分大きくならず、抵抗が上がるおそれがある。逆に、芯体８の平均厚みが上記上限を超えると、当該平面コイル素子１の小型化の要請に反するおそれがある。
【００３７】
芯体８のアスペクト比（芯体８の底部の平均幅に対する平均厚みの比）の下限としては、３／２が好ましく、２がより好ましい。一方、芯体８のアスペクト比の上限としては、６が好ましく、５がより好ましい。芯体８のアスペクト比が上記下限未満であると、第一導電パターン３のアスペクト比が十分に高くならず、当該平面コイル素子１の小型化が十分に促進できないおそれがある。逆に、芯体８のアスペクト比が上記上限を超えると、第一導電パターン３が厚くなり過ぎて、強度及び形成し易さが低下するおそれがある。
【００３８】
芯体８の底部における平均回路間隔の下限としては、１０μｍが好ましく、１５μｍがより好ましい。一方、芯体８の底部における平均回路間隔の上限としては、５０μｍが好ましく、３０μｍがより好ましい。上記平均回路間隔が上記下限未満であると、エッチングファクター等により芯体８の製造が困難になるおそれがある。逆に、上記平均回路間隔が上記上限を超えると、第一導電パターン３の密度が十分に高くならないおそれがある。なお、「平均回路間隔」とは、隣接する回路間の最短距離の平均値を意味する。
【００３９】
（拡幅層）
拡幅層９は、芯体８の外面にメッキにより積層される。拡幅層９は、芯体８の側面及び先端部の全面を被覆するよう積層されている。
【００４０】
上記メッキとしては、特に限定されるものではなく、電気メッキ及び無電解メッキのいずれであってもよいが、電気メッキがより好ましい。また、上記メッキの種類としては、例えば銅メッキ、金メッキ、ニッケルメッキ、これらの合金メッキ等が挙げられる。中でも、導電性を良好なものとできる観点及びコスト低減の観点から、銅メッキ又は銅合金メッキが好ましい。
【００４１】
また、拡幅層９の主成分としては、芯体８と同一であることが好ましい。芯体８及び拡幅層９の主成分が同一であることによって、第一導電パターン３の誘電率等の電気的特性が均一になり、コイルの特性が向上する。また特に、芯体８及び拡幅層９の主成分は、共に銅又は銅合金であることがより好ましい。芯体８及び拡幅層９の主成分が共に銅又は銅合金であることによって、第一導電パターン３の製造コストを抑えつつ、第一導電パターン３の導電性を向上することができる。
【００４２】
拡幅層９の平均厚みの下限としては、１μｍが好ましく、３μｍがより好ましい。一方、拡幅層９の平均厚みの上限としては、１５μｍが好ましく、１２μｍがより好ましい。拡幅層９の平均厚みが上記下限未満であると、第一導電パターン３の断面積が十分に向上しないおそれがある。逆に、拡幅層９の平均厚みが上記上限を超えると、第一導電パターン３が短絡しやすくなるおそれがある。なお、「拡幅層の平均厚み」とは、拡幅層９の芯体８と接する面から拡幅層９の外面までの最短距離の平均値をいう。
【００４３】
（第二導電パターン）
第二導電パターン４は、絶縁性ベースフィルム２の第二の面側に積層される。第二導電パターン４は、絶縁性ベースフィルム２の第二の面側に積層される渦巻部及びこの渦巻部の最外側端部に接続される外側引出部を有する。第二導電パターン４の渦巻部は、第一導電パターン３の渦巻部と平面視において同方向に巻かれている。つまり、第一導電パターン３及び第二導電パターン４は同パターンである。つまり、第二導電パターン４は、第一導電パターン３と略同一形状である。第二導電パターン４は、芯体１０と拡幅層１１とを有する。芯体１０は、サブトラクティブ法又はセミアディティブ法によって形成される。また、拡幅層１１は、芯体１０の外面にメッキにより積層される。芯体１０は、第一導電パターン３の芯体８と同様に構成され、拡幅層１１は、第一導電パターン３の拡幅層９と同様に構成される。そのため、芯体１０及び拡幅層１１の説明は省略する。
【００４４】
（第一絶縁層）
第一絶縁層５は、絶縁性を有する。第一絶縁層５は、第一導電パターン３を第一の面側から被覆する。また、第一絶縁層５は、絶縁性ベースフィルム２の第一の面側のうち、第一導電パターン３が積層されない領域を被覆する。第一絶縁層５の第一面側の表面は絶縁性ベースフィルム２の第一の面と略平行に形成される。なお、当該平面コイル素子１は、第一絶縁層５が第一の面側の最外面を構成している。つまり、当該平面コイル素子１は、第一絶縁層５によって第一の面側の絶縁性が保たれている。
【００４５】
第一絶縁層５の主成分としては、例えばエポキシ樹脂、フェノール樹脂、ポリアミドイミド、ポリイミド等の熱硬化性樹脂や、エポキシ樹脂、アクリル樹脂等の紫外線硬化型樹脂が挙げられる。中でも、第一絶縁層５の主成分としては、絶縁性、耐熱性、柔軟性等に優れる紫外線硬化型エポキシ樹脂が好ましい。また、絶縁性ベースフィルム２及び第一絶縁層５の組み合わせとしては、絶縁性ベースフィルム２の主成分がポリイミドで、かつ第一絶縁層５の主成分がエポキシ樹脂であることが好ましい。当該平面コイル素子１は、絶縁性ベースフィルム２の主成分がポリイミドであり、第一絶縁層５の主成分がエポキシ樹脂であることによって、耐熱性、柔軟性等を向上すると共に絶縁性を高めて厚みを薄くすることができる。
【００４６】
第一絶縁層５を形成する樹脂の７０℃における粘度の下限としては、１０Ｐａ・ｓが好ましく、３０Ｐａ・ｓがより好ましい。一方、第一絶縁層５を形成する樹脂の７０℃における粘度の上限としては、２００Ｐａ・ｓが好ましく、１００Ｐａ・ｓがより好ましい。第一絶縁層５を形成する樹脂の粘度が上記下限未満であると、充填し難くなるおそれがある。逆に、第一絶縁層５を形成する樹脂の粘度が上記上限を超えると、この樹脂が絶縁性ベースフィルム２の第一の面側まで的確に充填されず、第一導電パターン３及び絶縁性ベースフィルム２を的確に被覆できないおそれがある。
【００４７】
第一導電パターン３の先端部から第一絶縁層５の第一の面側の表面までの平均最短距離の下限としては、３μｍが好ましく、５μｍがより好ましい。一方、第一導電パターン３の先端部から第一絶縁層５の第一の面側の表面までの平均最短距離の上限としては、４０μｍが好ましく、３０μｍがより好ましい。上記平均最短距離が上記下限未満であると、十分な絶縁性が得られないおそれがある。逆に、上記平均最短距離が上記上限を超えると、当該平面コイル素子１の小型化の要請に反するおそれがある。
【００４８】
（第二絶縁層）
第二絶縁層６は、絶縁性を有する。第二絶縁層６は、第二導電パターン４を第二の面側から被覆する。また、第二絶縁層６は、絶縁性ベースフィルム２の第二の面側のうち、第二導電パターン６が積層されていない領域を被覆する。第二絶縁層６の第二面側の表面は絶縁性ベースフィルム２の第二の面と略平行に形成される。なお、当該平面コイル素子１は、第二絶縁層６が第二の面側の最外面を構成している。つまり、当該平面コイル素子１は、第二絶縁層６によって第二の面側の絶縁性が保たれている。第二絶縁層６の主成分及び第二絶縁層６を形成する樹脂の粘度としては、第一絶縁層５と同様とすることができる。また、第二導電パターン４の先端部から第二絶縁層６の第二の面側の表面までの平均最短距離としては、第一導電パターン３の先端部から第一絶縁層５の第一の面側の表面までの平均最短距離と同様とすることができる。
【００４９】
（スルーホール）
スルーホール７は、第一導電パターン３及び第二導電パターン４を導通する。具体的には、スルーホール７は、芯体８、１０及び絶縁性ベースフィルム２を貫通し、第一導電パターン３と第二導電パターン４との間を電気的に接続する。スルーホール７は、芯体８、１０及び絶縁性ベースフィルム２を積層した積層体に貫通孔７ａを形成し、この貫通孔７ａに例えば拡幅層９、１１と同様のメッキ７ｂを施すことで形成できる。また、銀ペースト、銅ペースト等を貫通孔７ａに注入して加熱硬化させることによっても形成できる。スルーホール７の平均径は、加工性、導通特性等を考慮して適宜選択されるが、例えば２０μｍ以上２０００μｍ以下とすることができる。当該平面コイル素子１は、第一導電パターン３及び第二導電パターン４を導通するスルーホール７を有することによって、第一導電パターン３及び第二導電パターン４を容易かつ確実に電気的に接続して、高密度化を促進することができる。
【００５０】
＜導電パターンの構成＞
次に、図３を参照して第一導電パターン３及び第二導電パターン４の構成について詳説する。なお、第一導電パターン３及び第二導電パターン４は、略同形状であるため、第一導電パターン３及び第二導電パターン４の個々の形状については、第一導電パターン３についてのみ説明し、第二導電パターン４についての説明は省略する。
【００５１】
第一導電パターン３は、絶縁性ベースフィルム２の第一の面側に積層される断面形状が矩形状の矩形部と、この矩形部の絶縁性ベースフィルム２と反対側の面から連続して設けられる断面形状が半円状の先端部とを有する。当該平面コイル素子１は、第一導電パターン３の先端部の断面形状が半円状であることによって、第一導電パターン３の先端側から樹脂を塗布した際にこの樹脂が第一導電パターン３における回路間に確実に行き渡りやすい。これにより、当該平面コイル素子１は、第一絶縁層５によって第一導電パターン３を容易かつ確実に被覆することができる。
【００５２】
第一導電パターン３の平均厚みｈの下限としては、１０μｍが好ましく、２０μｍがより好ましく、３０μｍがさらに好ましい。一方、第一導電パターン３の平均厚みｈの上限としては、１００μｍが好ましく、８０μｍがより好ましい。第一導電パターン３の平均厚みｈが上記下限未満であると、第一導電パターン３の断面積が十分高くならず、高密度化を十分に促進できないおそれがある。逆に、第一導電パターン３の平均厚みｈが上記上限を超えると、当該平面コイル素子１の小型化の要請に反するおそれがある。なお、「導電パターンの平均厚み」とは、導電パターンの幅方向の中央における厚みの平均値を意味する。
【００５３】
第一導電パターン３の平均厚みｈに対する上記矩形部の平均厚みの比の下限としては、１／２が好ましく、２／３がより好ましく、３／４がさらに好ましい。一方、第一導電パターン３の平均厚みｈに対する上記矩形部の平均厚みの比の上限としては、１９／２０が好ましく、９／１０がより好ましい。上記平均厚みの比が上記下限未満であると、第一導電パターン３の断面積が十分に大きくならないおそれがある。逆に、上記平均厚みの比が上記上限を超えると、第一絶縁層５を形成する樹脂の粘度が高くなった場合に、この樹脂を絶縁性ベースフィルム２側まで的確に行き渡らせることが困難になるおそれがある。
【００５４】
第一導電パターン３の平均回路ピッチｐの下限としては、２０μｍが好ましく、２５μｍがより好ましく、３０μｍがさらに好ましい。一方、第一導電パターン３の平均回路ピッチｐの上限としては、１００μｍが好ましく、６０μｍがより好ましく、４０μｍがさらに好ましい。第一導電パターン３の平均回路ピッチｐが上記下限未満であると、第一導電パターン３の幅を十分に大きくすることができないおそれがある。逆に、第一導電パターン３の平均回路ピッチｐが上記上限を超えると、十分に密度を高められないおそれがある。
【００５５】
第一導電パターン３の平均厚みｈの第一導電パターン３の平均回路ピッチｐに対する比（ｈ／ｐ）の下限としては、１／２であり、４／５がより好ましく、１がさらに好ましい。一方、上記比（ｈ／ｐ）の上限としては、５が好ましく、４がより好ましい。上記比（ｈ／ｐ）が上記下限未満であると、第一導電パターン３のアスペクト比が十分に高められないおそれがある。逆に、上記比（ｈ／ｐ）が上記上限を超えると、当該平面コイル素子１の小型化の要請に反するおそれがある。
【００５６】
第一導電パターン３のアスペクト比の下限としては、６／５が好ましく、２がより好ましく、５／２がさらに好ましい。一方、第一導電パターン３のアスペクト比の上限としては、２１／４が好ましく、４がより好ましい。第一導電パターン３のアスペクト比が上記下限未満であると、第一導電パターン３の密度が十分に高くならないおそれがある。逆に、第一導電パターン３のアスペクト比が上記上限を超えると、当該平面コイル素子１の小型化の要請に反するおそれがある。
【００５７】
第一導電パターン３における底部の平均回路間隔ｄ１の下限としては、１μｍが好ましく、３μｍがより好ましい。一方、第一導電パターン３における底部の平均回路間隔ｄ１の上限としては、１５μｍが好ましく、１０μｍがより好ましい。上記平均回路間隔ｄ１が上記下限未満であると、第一導電パターン３が短絡しやすくなるおそれがある。逆に、上記平均回路間隔ｄ１が上記上限を超えると、第一導電パターン３の密度が十分に高くならないおそれがある。
【００５８】
第一導電パターン３における底部の平均回路間隔ｄ１に対する平均厚みｈの１／２の高さ位置ｈ２の平均回路間隔ｄ２の比（ｄ２／ｄ１）の上限としては、２が好ましく、３／２がより好ましい。上記比（ｄ２／ｄ１）が上記上限を超えると、上記矩形部の断面積が小さくなり、第一導電パターン３の密度が的確に高められないおそれがある。なお、上記比（ｄ２／ｄ１）の下限としては、特に限定されないが、第一絶縁層５を形成する樹脂を絶縁性ベースフィルム２側まで的確に行き渡らせる点からは、１／２が好ましく、１がより好ましい。
【００５９】
第一導電パターン３における底部の平均回路間隔ｄ１に対する平均厚みｈの２／３の高さ位置ｈ３の平均回路間隔ｄ３の比（ｄ３／ｄ１）の上限としては、２が好ましく、３／２がより好ましい。上記比（ｄ３／ｄ１）が上記上限を超えると、上記矩形部の断面積が小さくなり、第一導電パターン３の密度が的確に高められないおそれがある。なお、上記比（ｄ３／ｄ１）の下限としては、特に限定されないが、第一絶縁層５を形成する樹脂を絶縁性ベースフィルム２側まで的確に行き渡らせる点からは、１／２が好ましく、１がより好ましい。
【００６０】
第一導電パターン３及び第二導電パターン４の中心線の幅方向ズレの上限としては、第一導電パターン３の平均回路ピッチｐの４０％が好ましく、３０％がより好ましく、２０％がさらに好ましい。第一導電パターン３及び第二導電パターン４の中心線の幅方向ズレが上記上限を超えると、第一導電パターン３及び第二導電パターン４の結合係数を十分に高められないおそれがある。なお、第一導電パターン３及び第二導電パターン４の中心線の幅方向ズレは小さい方が好ましい。そのため、第一導電パターン３及び第二導電パターン４の中心線の幅方向ズレの下限は、０％とすることができる。
【００６１】
＜利点＞
当該平面コイル素子１は、第一導電パターン３がサブトラクティブ法又はセミアディティブ法により形成される芯体８を備えると共に、この芯体８の外面にメッキによって積層される拡幅層９を備える。そのため、当該平面コイル素子１は、第一導電パターン３における回路間隔を狭くして第一導電パターン３の密度を高めることができる。また、当該平面コイル１は、第一導電パターン３の平均厚みｈの第一導電パターン３の平均回路ピッチｐに対する比（ｈ／ｐ）が上記範囲とされるので、高密度の配設パターンを維持しつつ第一導電パターン３の厚みを大きくして、第一導電パターン３のアスペクト比を高めることができる。従って、当該平面コイル素子１は、小型化を促進することができる。
【００６２】
当該平面コイル素子１は、絶縁性ベースフィルム２の第二の面側に積層される第二導電パターン４及びこの第二導電パターン４を第二の面側から被覆する第二絶縁層６を備え、この第二導電パターン４が芯体１０及びこの芯体１０の外面にメッキにより積層される拡幅層１１を有するので、パターンの面積や厚みの増加を抑制しつつ、コイルの巻き数を増加させ、かつインダクタンスを調整することができる。これにより、当該平面コイル素子１は、コイルの結合係数を高めつつ小型化を促進することができる。
【００６３】
＜平面コイル素子の製造方法＞
次に、図４Ａ乃至図４Ｆを参照して、図１の平面コイル素子１の製造方法を説明する。
【００６４】
当該平面コイル素子の製造方法は、サブトラクティブ法又はセミアディティブ法により第一導電パターン３の芯体８及び第二導電パターン４の芯体１０を形成する工程と、この芯体８、１０の外面にメッキにより第一導電パターン３の拡幅層９及び第二導電パターン４の拡幅層１１を積層する工程と、第一導電パターン３の第一の面側及び第二導電パターン４の第二の面側に絶縁樹脂を被覆する工程とを備える。また、当該平面コイル素子の製造方法は、第一導電パターン３及び第二導電パターン４を導通するスルーホール７を形成する工程を備える。以下においては、第一導電パターン３の芯体８及び第二導電パターン４の芯体１０をセミアディティブ法により形成する方法について説明する。
【００６５】
＜芯体形成工程＞
芯体形成工程は、図４Ａ乃至図４Ｄに示すように、絶縁性ベースフィルム２の両面に薄い導電層（シード層）Ｓ１、Ｓ２を積層する工程、このシード層Ｓ１、Ｓ２の表面にレジストパターンＸ１、Ｘ２を形成する工程、このレジストパターンＸ１、Ｘ２から露出するシード層Ｓ１、Ｓ２の表面にメッキを行い金属パターンＹ１、Ｙ２を形成する工程、上記レジストパターンＸ１、Ｘ２を剥離する工程、及び上記金属パターンＹ１、Ｙ２をマスクとし上記シード層Ｓ１、Ｓ２をエッチングする工程を主に備える。なお、芯体形成工程によって形成される芯体８、１０は、上記シード層Ｓ１、Ｓ２及び金属パターンＹ１、Ｙ２が順に積層された構造を有する。
【００６６】
（シード層積層工程）
シード層積層工程では、図４Ａに示すように、絶縁性ベースフィルム２の第一の面にシード層Ｓ１を積層し、かつ絶縁性ベースフィルム２の第二の面にシード層Ｓ２を積層する。このシード層Ｓ１、Ｓ２の積層には公知の方法を用いることができ、例えば無電解メッキ、スパッタリング、蒸着法、導電性微粒子分散液の塗布等が挙げられる。また、シード層Ｓ１、Ｓ２の主成分としては、例えば銅、銀、ニッケル、パラジウム、クロム、金これらの合金等の公知の金属を用いることができ、これらの中で銅が好ましい。
【００６７】
シード層Ｓ１、Ｓ２の平均厚みの下限としては、１０ｎｍが好ましく、１００ｎｍがより好ましい。一方、シード層Ｓ１、Ｓ２の平均厚みの上限としては、１μｍが好ましく、８００ｎｍがより好ましい。シード層Ｓ１、Ｓ２の平均厚みが上記下限未満であると、シード層Ｓ１、Ｓ２の表面に金属パターンＹ１、Ｙ２が形成され難くなるおそれがある。逆に、シード層Ｓ１、Ｓ２の平均厚みが上記上限を超えると、芯体８、１０の形成領域以外のシード層Ｓ１、Ｓ２がエッチングにより十分に除去されないおそれがある。
【００６８】
（レジストパターン形成工程）
レジストパターン形成工程では、図４Ｂに示すように、レジストパターンＸ１、Ｘ２をシード層Ｓ１、Ｓ２の表面に形成する。具体的には、シード層Ｓ１、Ｓ２の表面にレジスト膜を積層し、その後露光及び現像することで所定のパターンを有するレジストパターンＸ１、Ｘ２を形成する。上記レジスト膜の積層方法としては、例えばレジスト組成物をシード層Ｓ１、Ｓ２の表面に塗工する方法、ドライフィルムフォトレジストをシード層Ｓ１、Ｓ２の表面に積層する方法等が挙げられる。レジスト膜の露光及び現像条件は用いるレジスト組成物等に応じて適宜調節可能である。
【００６９】
（金属パターン形成工程）
金属パターン形成工程では、電気メッキを行うことにより、図４Ｃに示すようにシード層Ｓ１、Ｓ２のレジストパターンＸ１、Ｘ２の非積層領域に金属パターンＹ１、Ｙ２を形成する。この電気メッキの種類としては、芯体８、１０の材質として挙げたものと同様のものが用いられる。
【００７０】
（レジストパターン剥離工程）
レジストパターン剥離工程では、シード層Ｓ１、Ｓ２からレジストパターンＸ１、Ｘ２を剥離する。具体的には、剥離液を用いてレジストパターンＸ１、Ｘ２を剥離する。この剥離液としては、公知のものを用いることができ、例えば水酸化ナトリウム、水酸化カリウム等のアルカリ性水溶液、アルキルベンゼンスルホン酸等の有機酸系溶液、エタノールアミン等の有機アミン類と極性溶剤との混合液などが挙げられる。
【００７１】
（シード層エッチング工程）
シード層エッチング工程では、金属パターンＹ１、Ｙ２をマスクとしシード層Ｓ１、Ｓ２をエッチングする。このエッチングにより、図４Ｄに示すように絶縁性ベースフィルム２に芯体８、１０が積層された積層体が得られる。
【００７２】
＜拡幅層積層工程＞
拡幅層積層工程では、芯体８、１０にメッキを行い拡幅層８、１１を積層する。これにより、図４Ｅに示すように、芯体８及び拡幅層９を有する第一導電パターン３、並びに芯体１０及び拡幅層１１を有する第二導電パターン４が形成される。また、かかるメッキは１回のみ行われてもよく、複数回行われてもよい。この拡幅層積層工程によって、第一導電パターン３の平均厚みの第一導電パターンの平均回路ピッチに対する比、及び第二導電パターン４の平均厚みの第二導電パターンの平均回路ピッチに対する比を１／２以上５以下に調整する。
【００７３】
拡幅層９、１１を形成するメッキ時の温度の下限としては、１０℃が好ましく、２０℃がより好ましい。一方、拡幅層９、１１を形成するメッキ時の温度の上限としては、６０℃が好ましく、５０℃がより好ましい。上記メッキ時の温度が上記下限未満であると、拡幅層９、１１の厚みが不十分となるおそれがある。逆に、上記メッキ時の温度が上記上限を超えると、芯体８、１０等が変形等するおそれがある。
【００７４】
また、拡幅層９、１１を形成するメッキ時間の下限としては、５分が好ましく、１０分がより好ましい。一方、拡幅層９、１１を形成するメッキ時間の上限としては、２００分が好ましく、１５０分がより好ましい。上記メッキ時間が上記下限未満であると、拡幅層９、１１の厚みが不十分となるおそれがある。逆に、上記メッキ時間が上記上限を超えると、拡幅層９、１１の厚みが増大し、第一導電パターン３及び第二導電パターン４の短絡等が生じやすくなる。
【００７５】
なお、拡幅層積層工程では、芯体８、１０の断面形状を、絶縁性ベースフィルム２の表面と略平行な２辺のうち、絶縁性ベースフィルム２側の底辺が他方の上辺よりも長い台形状とすることで、芯体８、１０の上辺側に金属イオンを滞留させずにこの金属イオンを底部側まで十分に行き渡らせて第一導電パターン３及び第二導電パターン４に上記矩形部を形成させやすい。また、芯体８、１０の断面形状が上記台形状であることによって、第一導電パターン３及び第二導電パターン４の先端部の角が芯体８、１０の形状に基づく面取り形状となりやすく、第一導電パターン３及び第二導電パターン４の先端部の断面形状をより半円状に近づけやすい。このように芯体８、１０の断面形状を台形状とする方法としては、例えばレジストパターン形成工程における露光角度を調整することで、レジストパターンＸ１、Ｘ２の非積層領域の断面形状を台形状に調整する方法や、シード層エッチング工程でエッチング液によって金属パターンＹ１、Ｙ２を若干程度浸食させる方法等が挙げられる。
【００７６】
＜スルーホール形成工程＞
スルーホール形成工程では、第一導電パターン３及び第二導電パターン４を電気的に接続するスルーホール７を形成する。スルーホール形成工程では、絶縁性ベースフィルム２の第一の面側の芯体８及び第二の面側の芯体１０が形成された状態で、この芯体８、１０及び絶縁性ベースフィルム２を貫通する貫通孔７ａを形成する。続いて、この貫通孔７ａの周縁に拡幅層積層工程と同様のメッキ７ｂを施す。なお、このメッキ７ｂは、拡幅層積層工程と同時に施しても、拡幅層積層工程とは別個に施してもよい。
【００７７】
なお、スルーホール形成工程は、例えば第一導電パターン３及び第二導電パターン４の形成後に、この第一導電パターン３、絶縁性ベースフィルム２及び第二導電パターン４を貫通する貫通孔７ａを形成してもよい。また、銀ペースト、銅ペースト等を貫通孔７ａに注入して加熱硬化させることによって形成してもよい。
【００７８】
＜絶縁樹脂被覆工程＞
絶縁樹脂被覆工程では、第一導電パターン３の第一の面側に絶縁樹脂を被覆することで、第一導電パターン３を第一の面側から被覆する第一絶縁層５を形成する。また、絶縁樹脂被覆工程では、第二導電パターン４の第二の面側に絶縁樹脂を被覆することで、第二導電パターン４を第二の面側から被覆する第二絶縁層６を形成する。絶縁樹脂被覆工程では、図４Ｆに示すように、熱硬化性樹脂、紫外線硬化型樹脂等の絶縁樹脂を絶縁性ベースフィルム２及び第一導電パターン３の第一の面側から塗布して、硬化させることで第一絶縁層５を形成する。また、上記絶縁樹脂を絶縁性ベースフィルム２及び第二導電パターン４の第二の面側から塗布して、硬化させることで第二絶縁層６を形成する。
【００７９】
＜利点＞
当該平面コイル素子の製造方法は、サブトラクティブ法又はセミアディティブ法により第一導電パターン３の芯体８を形成する工程及びこの芯体８の外面にメッキにより第一導電パターン３の拡幅層９を積層する工程を備えるので、第一導電パターン３における回路間隔を狭くして第一導電パターン３の密度を高めることができる。また、当該平面コイル素子の製造方法は、第一導電パターン３の平均厚みの第一導電パターン３の平均回路ピッチに対する比を上記範囲とすることで、高密度の配設パターンを維持しつつ第一導電パターン３の厚みを大きくして、第一導電パターン３のアスペクト比を高めることができる。従って、当該平面コイル素子の製造方法は、小型化が促進された当該平面コイル素子１を、製造工程の増加を抑えつつ容易かつ確実に製造することができる。
【００８０】
［その他の実施形態］
今回開示された実施の形態は全ての点で例示であって制限的なものではないと考えられるべきである。本発明の範囲は、上記実施形態の構成に限定されるものではなく、請求の範囲によって示され、請求の範囲と均等の意味及び範囲内での全ての変更が含まれることが意図される。
【００８１】
上記実施形態では、第一導電パターン及び第二導電パターンをセミアディティブ法によって形成する方法について詳説したが、この第一導電パターン及び第二導電パターンはサブトラクティブ法によって形成してもよい。第一導電パターン及び第二導電パターンをサブトラクティブ法によって形成する場合、例えば絶縁性ベースフィルム上に金属箔を積層する工程、この金属箔の表面にレジストパターンを形成する工程、このレジストパターンをマスクとして金属箔をエッチングする工程及び上記レジストパターンを剥離する工程によって第一導電パターン及び第二導電パターンを形成することができる。また、第一導電パターン及び第二導電パターンは、渦巻部の最外側端部に接続される外側引出部を必ずしも有しなくてもよい。
【００８２】
当該平面コイル素子は、例えば第一絶縁層及び第二絶縁層の外面にさらに外側絶縁層を備えていてもよい。このような外側絶縁層は、例えば絶縁性及び可撓性を有するフィルムを接着剤等によって第一絶縁層及び第二絶縁層の外面に貼り付けることで形成される。また、このような外側絶縁層の主成分としては、例えばポリイミド、エポキシ樹脂、フェノール樹脂、アクリル樹脂、ポリエステル、熱可塑性ポリイミド、ポリエチレンテレフタレート、フッ素樹脂、液晶ポリマー等の合成樹脂が挙げられる。
【００８３】
当該平面コイルは、必ずしも絶縁性ベースフィルムの両面に導電パターン及び絶縁層が設けられる必要はなく、絶縁性ベースフィルムの第一の面側に積層される第一導電パターン及びこの第一導電パターンを第一の面側から被覆する第一絶縁層のみを備えていてもよい。また、当該平面コイルは、必ずしもスルーホールによって第一導電パターン及び第二導電パターンが電気的に導通されていなくてもよい。
【００８４】
上記第一導電パターン及び第二導電パターンは、必ずしも矩形部及び先端部を有する必要はなく、例えば矩形部のみから形成されてもよく、また全体の断面形状が台形状、半円状等であってもよい。また、上記先端部の断面形状は必ずしも半円状でなくてもよい。
【００８５】
上記絶縁性ベースフィルムは、必ずしも可撓性を有する必要はなく、例えばガラス基材等のリジッド材を用いて形成されたものであってもよい。
【００８６】
上記拡幅層の外面には、表面処理層を形成してもよい。このように導電パターンが表面処理層を備えることで、導電パターンからの導電成分の漏出、又は導電パターンへの導電成分に対する反応性成分（酸素、硫黄等）の拡散が低減される。
【００８７】
表面処理層の材質としては、導電パターンからの導電成分の漏出又は導電パターンへの反応性成分の拡散を防止できるものであれば特に限定されず、例えば金属、樹脂、セラミック、それらの混合物等が挙げられる。中でも、表面処理層の主成分としては、ニッケル、スズ、金又はアルミニウムが好ましい。表面処理層は、単層として形成しても、複数層として形成してもよい。
【００８８】
なお、表面処理層を形成することに代えて導電パターンの表面にカッパーブライトで防錆処理を施してもよい。ここで、カッパーブライトとは、ポリオキシエチレンアルキルエーテル等の水溶性高分子をイソプロピルアルコール、ヒドロキシ酪酸に溶解したものである。
【産業上の利用可能性】
【００８９】
以上のように、本発明の平面コイル素子は小型化を促進することができ、小型軽量化が図られた種々の電子機器に好適に用いられる。また、本発明の平面コイル素子の製造方法は、小型軽量化が図られた種々の電子機器に用いられる平面コイル素子の製造に適している。
【符号の説明】
【００９０】
１  平面コイル素子    ２  絶縁性ベースフィルム  
３  第一導電パターン    ４  第二導電パターン    
５  第一絶縁層    ６  第二絶縁層
７  スルーホール    ７ａ  貫通孔    ７ｂ  メッキ
８、１０  芯体    ９、１１  拡幅層
Ｓ１、Ｓ２  シード層
Ｘ１、Ｘ２  レジストパターン
Ｙ１、Ｙ２  金属パターン
【図１】
2016147993.tif 000003
【図２】
2016147993.tif 000004
【図３】
2016147993.tif 000005
【図４Ａ】
2016147993.tif 000006
【図４Ｂ】
2016147993.tif 000007
【図４Ｃ】
2016147993.tif 000008
【図４Ｄ】
2016147993.tif 000009
【図４Ｅ】
2016147993.tif 000010
【図４Ｆ】
2016147993.tif 000011
【国際調査報告】
2016147993.tif 000012
2016147993.tif 000013
2016147993.tif 000014
2016147993.tif 000015